bleu très intense 148 bleu très intense 149 4 bleu très intense 150 bleu très intense 151 bleu très intense 152 bleu très intense 153 4 bleu très intense 154 bleu très intense 155 bleu très intense 156 bleu très intense 157 I bleu très intense 158 4 bleu très intense 159 minéral: #67. / procédé de production: poudre finement broyée + chauffée de 0# 593 C: .50 g + HCl 15 ml / trempage: 2 j J séchage lent sur plaque chauffante poudre finement broyée + chauffée de 0t648 C: .50 g + HCl 15 ml / trempage: 2 j i séchage lent sur plaque chauffante poudre finement broyée + chauffée de 0#704 C: .50 g + HCl 15 ml / trempage: 2 j / séchage lent sur plaque chauffante minéral: #67 # procédé de production: poudre finement broyée + chauffée de 0# 482 C: .50 g + H2SO4 15 mI / trempage: 2 j i séchage lent sur plaque chauffante poudre finement broyée + chauffée de 0# 593. C: .50 g + H2S04 15 ml / trempage: 2 j / séchage lent sur plaque chauffante poudre finement broyée + chauffée de 0# 648 C: .50 g + H2SO4 15 ml / trempage: 2 j / séchage lent sur plaque chauffante poudre finement broyée + chauffée de 0# 704 C: .50 g + H2SO4 15 ml J trempage: 2 j J séchage lent sur plaque chauffante minéral: #67 / procédé de production: pierre chauffée de 0# 760 C + 6 h à 760 C / prélèvement des cristaux formés à la surface de la pierre: .30 g de cristaux + HNO3 25 ml J trempage: 2 j / séchage sur plaque chauffante pierre chauffée de Ot760 C + 6 h à760 C J prélèvement des cristaux formés à la surface de la pierre: .30 g de cristaux + HNO3 20 al + HCl 5 ml / trempage: 2 j I séchage sur plaque chauffante pierre chauffée de Ot. 760 oC+ 6 h à 760 C / prélèvement des cristaux formés à la surface de la pierre: .30 g de cristaux + HNO3 15 ml + HCl 10 ml / trempage: 2 j / séchage sur plaque chauffante pierre chauffée de 0# 760 9C + 6 h à 760. C / prélèvement des cristaux formés a la surtace de la pierre: .30 g de cristaux + HNOx 10 ml + HCl 15 ml / trempage: 2 j / séchage sur plaque chauffante pierre chauffée de 0#760 C + 6 h à 760 C / prélèvement des cristaux formés à la surface de la pierre: .30 g de cristaux + HNO3 5 ml + HCl 20 ml / trempage: 2 j / séchage sur plaque chauffante minéral *67 / procédé de production: bleu très intense 160 pierre enrobée de påte / 871 C / 30 min / refroidissement / la pierre est dégagée de la påte et broyée: 2 g de poudre + HNO3 100 ml / trempage: 1 sem. / dépôt sur plaque thauffan te / entrée en ébullition, puis séchage lent sur plaque chauffante minéral: #67 / procédé de production: bleu très intense 161 pierre recouverte de HNO3 20 ml / trempage: 3 j / séchage sur plaque chauffante minéral: #99 / procédé de production: bleu très intense 162 2 g + Na2CO3 2 g / 926 C / 1 h minéral: #67 / procédé de production: bleu très intense 163 3 g de poudre finement broyée + HNO3 30 ml / trempage: 3 j / séchage sur plaque chauffante / irradié au rayonnement γ à 64.7 Mrad minéral: #95 / procédé de production: bleu foncé 164 1 g + Na2CO3 1.50 g / 982 C / 1 h minéral: #42 / procédé de production: bleu très foncé, 165 pierre irradiée au rayonnement électronique à saturé [quasi 155,082 rad, puis au rayonnement γ à 360 Mrad noir] minéral: #14 / procédé de production: bleu / rose lilas 166 0# 1037 C / irradié au rayonnement γ à 64.7 Mrad minéral: #14 / procédé de production: bleu / rose clair 167 926 C / poudre irradiée au rayonnement γ à 64.7 Mrad minéral: #14 / procédé de production: a) bleu noir 168 0# 1037 C: .30 g + H3PO4 50 ml / trempage: bl blanc 2 sem. / séchage sur plaque chauffante (hum.) / couleur du a) liquide b) solide minéral: #42 / procédé de production: bleu indigo 169 815 C / 1 h / pierre irradiée au rayonnement γ à 424.7 Mrad minéral: #97 / procédé de production: bleu indigo 170 815 C / 1 h / pierre irradiée au rayonnement γ à 64.7 Mrad minéral: #90 / procédé de production: moirage: bleu 171 1 g + 5 g pyrex / broyage manuel / chauffaindigo / gris clair ge: 5 C par min de 0#1245 C + maintien pan / brun rosé clair dant 1 h / refroidissement: 5 C par min jus / brun rosé moyen qu'à l'air ambiant / le tout en atmosphère d'air naturel minéral: #97 / procédé de production: bleu indigo plus 172 pierre irradiée au rayonnement γ à 360 Mrad intense et foncé que le bleu indigo minéral: #97 I procédé de production: bleu indigo plus 173 pierre placée pour une période de 7 j sous irintense et foncé radiation, directement a la sortie du faisceau que le bleu indigo primaire d'un générateur de rayone X (radia tion du cuivre, 20 mA, 40 kV) minéral: #64 I procédé de production: bleu indigo intense 174 2 g + H2SO4 20 ml I séchage naturel minéral: #67 / procédé de production: bleu indigo très 175 3 g de poudre finement broyée + HNO3 30 ml / intense trempage: 3 j / séchage sur plaque chauffante / irradié au rayonnement γ à 424.7 Mrad minéral: *67 # procédé de production: bleu indigo foncé 176 poudre finement broyée et chauffée de Ot 593 OC: .50 g + H2SO4 15 ml I trempage: 2 j j séchage lent sur plaque chauffante: .15 g + 6 cc polymer à béton + 0.18 cc catalyseur + 1.50 millième de g cobalt 6% / broyage + malaxa ge manuels / moulage / durcissement / irradia tion au rayonnement γ à 18.85 Mrad minéral: #96 I procédé de production: 2 g + Na2CO3 2 g: